Brevet FR3018279A1 — publié le 20150911

DOMAINE DE L'INVENTION L'invention se rapporte au domaine des additifs des matériaux thermoplastiques. En particulier l'utilisation se rapporte à l'utilisation d'acides gras libres, notamment sous forme d'un condensat de désodorisation d'huile végétale, pour améliorer les propriétés mécaniques de matériaux plastiques et en particulier leur ductilité. L'invention se rapporte également à un procédé d'obtention de matériaux plastiques aux propriétés mécaniques améliorées ainsi qu'à des matériaux plastiques et produits dérivés possédant lesdites propriétés. CONTEXTE DE L'INVENTION Il existe aujourd'hui une préoccupation croissante en matière d'environnement. Cette tendance se traduit par un développement industriel considérable des matériaux plastiques biodégradables. Parallèlement, avec l'épuisement progressif des ressources fossiles, le développement de matériaux biosourcés substitutifs est également une préoccupation majeure. Ces matériaux, à base de polymères biodégradables et/ou biosourcés ou de mélanges de polymères biodégradables et/ou biosourcés doivent néanmoins posséder des performances égales ou supérieures aux matériaux synthétiques communément utilisés afin d'être concurrentiels. Ainsi, afin d'être exploitables à grande échelle, le matériau formulé final doit avoir des propriétés physiques qui répondent aux exigences d'une production industrielle et d'une utilisation par les consommateurs. La solution la plus couramment utilisée pour améliorer les performances mécaniques des matériaux plastiques, et notamment l'élongation à la rupture, consiste en l'adjonction à la résine de polymères, d'additifs, également appelés plastifiants, par exemple les phtalates, les citrates, les adipates, les stéarates, les benzoates, les époxydes, etc., qui permettent de générer un produit flexible, résistant et plus facile à manipuler. Toutefois les plastifiants actuellement employés dans l'industrie des polymères sont généralement d'origine pétrochimique, de sorte que cette additivation ne permet pas de conserver la biodégradabilité du produit, et/ou diminue la teneur en carbone biosourcé du matériau final, et ce d'autant plus, qu'un plastifiant est usuellement ajouté en quantité élevée (entre 10 et 30 % en poids par rapport au poids total du matériau). En outre, l'adjonction d'un plastifiant dans un matériau polymère tend à diminuer sa température de transition vitreuse ainsi que diverses grandeurs mécaniques, comme le module d'Young ou la contrainte à l'écoulement, des caractéristiques physiques du matériau qui s'avèrent limitantes dans certaines applications. Par ailleurs, de nombreux plastifiants sont toxiques pour l'homme ou l'animal, de sorte que leur utilisation, notamment dans des matériaux destinés au contact alimentaire, est soumise à une réglementation stricte au niveau européen. En particulier, les risques liés à l'utilisation d'une substance chimique entrant dans la composition d'un emballage d'un point de vue de l'exposition du consommateur (migration, exposition, etc...) et de sa toxicité doivent être évalués de manière très stricte. Les substances autorisées sont ensuite classées dans une liste (la Liste Positive, règlement CE 1935/2004). Des dérivés époxydés d'acides gras, comme notamment l'huile de soja époxydée, les époxy stéarates et l'époxy-tallate d'octyle peuvent être utilisés comme plastifiant du PVC (poly(chlorure de vinyle)), ou du PLA (visant l'acide polylactique et le polylactide dans la suite du texte). Néanmoins, les quantités à mettre en oeuvre sont importantes et leur prix très élevé limite fortement leur utilisation. Par ailleurs, leur efficacité en tant que plastifiants, en particulier pour augmenter la ductilité des polymères, n'est pas établie. En particulier, pour le PLA les gains en terme d'élongation à la rupture sont nuls ou faibles (réf.1-6), malgré des proportions d'additifs proche de 15 % en poids. En outre, de tels dérivés époxydés d'acides gras sont connus pour se décomposer en présence d'eau et se séparer du PVC Il serait donc souhaitable de disposer d'additifs biosourcés et biodégradables, non toxiques, notamment aptes au contact alimentaire, ayant des propriétés plastifiantes et permettant en particulier d'améliorer la ductilité d'un matériau polymérique. Il serait également souhaitable de disposer d'additifs, pour le PLA en particulier dont la température de transition vitreuse est proche de 55 °C, qui ne modifient pas ou peu la température de transition vitreuse ainsi que les propriétés mécaniques intrinsèques du matériau polymère dans lequel ils sont intégrés, telles que le module d'Young ou la contrainte à l'écoulement. En particulier, dans le cas de plastiques destinés à être transformés en emballage alimentaire, il convient que le matériau plastifié possède une température de transition vitreuse suffisamment élevée et éloignée des températures ambiantes moyennes pour éviter tous phénomènes de « thermo-collage» des granulés lors du stockage, ou du film sur lui-même lorsqu'il est enroulé en bobine, forme commerciale du matériau avant son utilisation par l'industrie de l'emballage. D'autre part, ses propriétés mécaniques intrinsèques doivent correspondre à une utilisation normale par des consommateurs. Ainsi, le film doit pouvoir supporter des contraintes mécaniques suffisantes sans rompre (élongation à la rupture élevée) et ne doit pas subir aisément de déformations permanentes (contrainte et déformation à l'écoulement élevées) qui pourraient nuire à l'emballage, tant sur l'aspect de la conservation de l'aliment que sur celui de l'esthétique du packaging. Parmi les différentes matrices biosourcées et biodégradables, les polyesters montrent un bon potentiel pour la fabrication de matériaux d'emballage. On retient notamment le polylactide et/ou l'acide polylactique (dont la dénomination commune utilisée dans la suite de la présente demande est PLA), qui sont déjà disponibles sur le marché en quantités importantes. Néanmoins, bien que le PLA possède beaucoup des exigences nécessaires aux thermoplastiques pour des applications d'emballages, ce polymère possède une faible élongation à la rupture ce qui limite son utilisation. II serait donc particulièrement avantageux de disposer d'additifs permettant l'obtention d'un film souple de PLA formulé, dont l'élongation à la rupture serait fortement améliorée, tout en conservant une température de transition vitreuse suffisamment supérieure aux températures ambiantes moyennes ainsi que des propriétés mécaniques permettant une manipulation par les consommateurs sans risque de détérioration prématurée de l'emballage alimentaire. RESUME DE L'INVENTION La présente invention fournit une solution technique aux problèmes identifiés ci- dessus. En effet, la demanderesse a découvert que l'additivation d'un matériau polymère thermoplastique avec un mélange d'acides gras libres comprenant au moins un acide gras libre saturé et au moins un acide gras libre insaturé, en particulier sous forme d'un condensat de désodorisation d'huile végétale, augmentait l'élongation à la rupture dudit matériau. Parallèlement la température de transition vitreuse est peu diminuée. Un tel additif permet également de maintenir des valeurs de module d'Young et de contrainte à l'écoulement dans des gammes compatibles avec des utilisations du matériau en tant qu'emballage. En outre, la présence d'acides gras libres en tant qu'additif dans le matériau polymère est compatible avec une utilisation dudit matériau en contact avec l'alimentation. Les résultats de la présente invention démontrent en effet, que les mélanges d'acides gras libres issus du procédé de désodorisation utilisés comme additifs, présentent un taux de migration inférieur au seuil réglementaire, prédisant ainsi une bonne stabilité dans le temps de ces matériaux. L'utilisation de tels additifs permet de préserver la biodégradabilité de matériaux polymères thermoplastiques biodégradables. Elle permet également de maintenir, ou d'augmenter, la part de composés biosourcés dans des matériaux polymères thermoplastiques. La présente invention se rapporte ainsi à l'utilisation d'une composition comprenant au moins un acide gras libre saturé et au moins un acide gras libre insaturé en tant qu'additif, pour augmenter l'élongation à la rupture d'un matériau polymère thermoplastique. L'invention fournit plusieurs modes de réalisation qui peuvent être pris seuls ou en combinaison les uns avec les autres. Dans un mode de réalisation préféré, la composition comprenant au moins un acide gras libre saturé et au moins un acide gras libre insaturé est comprise dans un condensat de désodorisation d'huile végétale. De préférence, ladite composition est un condensat de désodorisation d'huile végétale. L'invention se rapporte encore à un matériau polymère thermoplastique additivé comprenant au moins un polymère thermoplastique choisi parmi le poly(chlorure de vinyle), les polyesters de la famille du polyéthylène téréphtalate (PET), comme le polyéthylène téréphtalate glycosylé (PETG) ou un polyester biodégradable, caractérisé en ce qu'il est additivé par au moins un condensat de désodorisation d'huile végétale. Dans certains modes de réalisation, le matériau polymère thermoplastique comprend au moins un polyester biodégradable et notamment le PLA. Dans certains modes de réalisation, le matériau thermoplastique additivé est caractérisé en ce que la proportion massique du condensat de désodorisation d'huile végétale va de 1 à 20 (3/0 en poids par rapport au poids total dudit matériau polymère thermoplastique additivé ; ledit matériau présentant les propriétés mécaniques, mesurées en traction uniaxiale selon la norme ISO 527-2, suivantes : allongement à la rupture allant de 30 à 300 %, module d'Young supérieur à 1200 MPa, contrainte à l'écoulement supérieure à 15 MPa, ledit matériau présentant également une température de transition vitreuse, mesurée par TMDSC (temperature modulated differential scanning calorimetry) allant de 40 à 90 °C. Dans certains modes de réalisation le matériau thermoplastique additivé selon l'invention est sous forme de granulés ou sous forme d'emballage alimentaire. L'invention se rapporte également à un procédé d'obtention d'un matériau polymère thermoplastique additivé, tel que décrit précédemment, comprenant une étape d'additivation d'au moins un matériau polymère thermoplastique avec au moins un condensat de désodorisation d'huile végétale. L'utilisation d'un condensat de désodorisation selon l'invention et/ou la mise en oeuvre des procédés de l'invention est particulièrement avantageuse car elle permet de tirer profit de coproduits de raffinage d'huile végétale et notamment de désodorisation d'huile végétale, généralement éliminés. L'invention décrit donc un additif économique biosourcé et biodégradable permettant d'obtenir un matériau plastique à base de polymères thermoplastiques dont les propriétés, notamment mécaniques (ductilité, module d'Young, contraintes à l'écoulement), et thermiques (température de transition vitreuse) sont identiques ou supérieures à celles de matériaux obtenus avec des additifs connus et notamment d'origine pétrosourcée. En outre, l'utilisation de condensats permet de par leurs propriétés plastifiantes mais également lubrifiantes, de diminuer les températures de mise en oeuvre des films permettant non seulement une économie d'énergie non négligeable mais également la mise en oeuvre de procédé d'extrusion gonflage en particulier avec le PLA. L'invention se rapporte enfin aux produits réalisés à partir du matériau polymère thermoplastique selon l'invention, par exemple un emballage alimentaire. DESCRIPTION DETAILLEE DE L'INVENTION La présente invention se rapporte à l'utilisation d'une composition comprenant au moins un acide gras libre saturé et au moins un acide gras libre insaturé en tant qu'additif, pour augmenter l'élongation à la rupture d'un matériau polymère thermoplastique. Par matériau polymère thermoplastique, on entend un matériau comprenant au moins un polymère thermoplastique et optionnellement un ou plusieurs composés additionnels. Des composés additionnels sont par exemple des colorants, des charges, des fibres, des agents antistatiques, des fongicides, des bactéricides, des agents stabilisants, etc. De préférence, un matériau polymère thermoplastique comprend une proportion de polymère thermoplastique d'au moins 50 %, 60 %, 70 % ; 80 %, 85 %, 90 %, 95 % ou 99 % en poids par rapport au poids total du matériau. Par matériau polymère thermoplastique additivé, on entend un matériau comprenant au moins un polymère thermoplastique et au moins un additif selon l'invention, c'est-à-dire consistant en un mélange d'acide gras libres comprenant au moins un acide gras libre saturé et au moins un acide gras libre insaturé. De préférence, le mélange d'acides gras libres comprenant au moins un acide gras libre saturé et au moins un acide gras libre insaturé est sous forme de condensat de désodorisation d'huile végétale. Les matériaux polymères thermoplastiques utilisables selon l'invention comprennent au moins un polymère thermoplastique choisi parmi le poly(chlorure de vinyle) ou les polyesters (aliphatiques, semi aromatiques ou aromatiques). Parmi les polyesters et co-polyesters thermoplastiques, on peut mentionner notamment l'acide polyglycolique, le polylactide (PLA), l'acide polylactique (PLA) ou l'un de ses copolymères, la polycaprolactone (PCL), les polyhydroxyalcanoates (PHA), le polyéthylène adipate (PEA), le polyéthylène succinate (PES), le polybutylène succinate (PBS), le polybytylène adipate (PBA), le polybutylène succinate co-adipate (PBSA), le polybutylène adipate co-téréphtalate (PBAT), les polyéthylènes téréphtalate (PET), en particulier la polyéthylène téréphtalate glycosylé (PETG), le polybutylène téréphtalate (PBT), le polytriméthylène téréphtalate (PTT). Dans un mode de réalisation, on préfère les polymères thermoplastiques biodégradables et en particulier les polyesters et copolyesters biodégradables, notamment, l'acide polyglycolique, le polylactide (PLA), l'acide polylactique (PLA) et ses copolymères, le polycaprolactone (PCL), les polyhydroxyalcanoates (PHA), le polyéthylène adipate (PEA), le polyéthylène succinate (PES), le polybutylène succinate (PBS), le polybutylène adipate (PBA), le polybutylène succinate co-adipate (PBSA). Par biosourcé, on entend un composé, ou un matériau, issu de la biomasse animale ou végétale. Par définition, les condensats de désodorisation d'huile végétale selon l'invention sont issus de la biomasse végétale. Par biodégradable on entend que le polymère et notamment le matériau polymère peut être converti en dioxyde de carbone ou en méthane, en eau et en biomasse sous l'effet des micro-organismes qui l'utilisent comme nutriment. De préférence, 90% de biodégradation doit être atteinte en moins de 6 mois. En outre, la totalité des résidus supérieurs à 2 mm doit être inférieure à 10% de la masse initiale après 3 mois de fragmentation sous l'effet d'un compost. De façon particulièrement préférée, un polymère ou un matériau polymère selon l'invention répond à la norme EN 13432. Les matériaux polymères thermoplastiques de l'invention et en particulier les polymères thermoplastiques de l'invention sont typiquement biosourcés, c'est à dire issus de la biomasse animale ou végétale. Dans un mode de réalisation particulièrement préféré de l'invention, on utilise l'acide polylactique, le polylactide et/ou l'un de leurs copolymères. En raison de la nature chirale de l'acide lactique, plusieurs formes de PLA existent : le poly-L-lactide (PLLA) est le produit résultant de la polymérisation du L-lactide et le poly-D-lactide (PDLA), produit de la polymérisation du D-lactide. Des polymères et/ou des copolymères issus de la polymérisation du L-lactide et du D-lactide ou encore du D,L-lactide peuvent également être utilisés. De façon générale, le PLA utilisé selon l'invention est issu de la polymérisation du L-lactide avec un pourcentage minoritaire de D -lactide. Les acides gras selon l'invention sont des acides gras naturels présentant une chaine carbonée ayant de 4 à 36 atomes de carbone. Le terme acide gras libre signifie que l'acide gras n'est pas lié d'une façon covalente à une autre molécule. En particulier, l'acide gras n'est pas estérifié. Par ailleurs, les acides gras libres de l'invention ne sont de préférence pas époxydés. De préférence, les acides gras libres de l'invention sont des acides gras libres issus d'huiles végétales qui comprennent de préférence de 8 à 24 atomes de carbones. S'agissant des acides gras saturés, on peut mentionner à titre d'exemples, l'acide caprylique (N °CAS 124-07-2), l'acide caprique (N°C£ 334-48-5), l'acide laurique (N °CAS 14307-7), l'acide myristique (N°CAS 544-63-8), l'acide palmitique (N°CAS 57-10-3), l'acide stéarique (N°CAS 57-11-4), l'acide arachidique (N°CAS 506-30-9), l'acide béhénique (N°CAS 112-85-6) et l'acide lignocérique (N °CAS 557-59-5). Les acides gras insaturés selon l'invention peuvent être des acides gras mono- ou polyinsaturés. Typiquement les acides gras insaturés selon l'invention ont entre 16 et 24 atomes de carbone et peuvent être sous forme cis ou trans. A titre d'exemples, on peut citer l'acide palmitoléique (N°CAS 373-49-9), l'acide oléique (N°CAS 112-80-1), l'acide érucique (N°CAS 112-86-7), l'acde nervonique (N°CAS 506-37-6), l'acide eicosénoïque (N°CAS 5561-99-9), l'acide linoléique (N°CAS 60-33-3), l'acide a-linolénique (N°CAS 463-40-1), l'acide y-linolénique (N°CAS 506-26-3), l'acide dihomo- y-linolénique (N°CAS 1783-84-2), l'acide arachidonique (N°CAS 50632-1), l'acide eicosapentaénoique (N °CAS 10417-94-4), l'acide docosahexaénoïque (N°C£ 6217-54-5), l'acide élaïdique (N °CAS 112-79-8), l'acide de Mead (N°CAS 20590-32-3), l'acide myristoléique (N°CAS 544-64-9), l'acide sapiénique (N °CAS 14134-46-4), l'acide pétiosélinique (N °CAS 593-39-5), l'acide trans- vaccénique (N°CAS 693-72-1), l'acide linolélaïdique (N°CAS 506-21-8), l'acide ruménique (N°CAS 1839-11-8), l'acide punicique (N°CAS 544-729), l'acide a-éléostéarique (N°CAS 208877-3), l'acide p-éléostéarique (N °CAS 544-73-0), l'acide captilique (N °CAS 4337-71-7), l'acide jacarique (N°CAS 28872-28-8), l'acide calendique (N°CAS 5204-87-5), l'acide pinolénique (N°CAS 16833-54-8), l'acide a-parinarique (N °CAS 18427-44-6), l'acide paulliniqw. (N °CAS 17735-94-3). L'acide palmitique, l'acide oléique, l'acide 1 cis oléique et l'acide 2 cis linoléique sont particulièrement préférés selon l'invention. Par au moins un acide gras libre saturé et au moins un acide gras libre insaturé on entend au moins un type d'acide gras libre saturé et au moins un type d'acide gras libre insaturé. Typiquement le mélange d'acides gras libres selon l'invention, comprenant au moins un acide gras libre saturé et au moins un acide gras libre insaturé, comprend de 10 à 90 % d'acide gras saturé en poids par rapport au poids total des acides gras libres et de 90 à 10 % d'acides gras insaturés en poids par rapport au poids total des acides gras libres. Selon l'invention le matériau polymère thermoplastique peut être additivé (de façon à obtenir un matériau polymère thermoplastique additivé) avec une proportion massique d'une composition d'acides gras libres selon l'invention allant de 1 à 30 %, notamment de 1 à 20 % et plus particulièrement de 1 à 15 % en poids, par rapport au poids total du polymère thermoplastique additivé avec ledit mélange d'acides gras libres. Dans certains modes de réalisation, la composition d'acides gras libres selon l'invention comprend une proportion massique d'acides gras libres allant de 15 à 100 %, notamment de 25 à 100 % en poids par rapport au poids total de la composition. Dans certains modes de réalisation, cette proportion massique est supérieure ou égale à l'une quelconque des valeurs suivantes : 20 ; 25 ; 30 35 ; 40 ; 45 ; 50 ; 55 ; 60 ; 65 ; 70 ; 75 ; 80 ; 85 ; 90 ou 95 %. Un matériau polymère thermoplastique peut donc être additivé avec une proportion massique d'une telle composition dans des proportions massiques, par rapport au poids total du polymère thermoplastique additivé allant de 1 à 20 (:)/0, notamment de 1,25 à 20 %, de 5 à 20%, de 5 à 15 %, en particulier, dans des proportions de 5 ; 10 ; 15 ou 20 % en poids. Une telle composition peut également comprendre un ou plusieurs composants choisi(s) parmi des acides gras estérifiés, comme des mono-, di- ou triglycérides, des aldéhydes, des cétones, des hydrocarbures (aliphatiques ou d'origine terpéniques tels que le squalène mais aussi des résidus d'hydrocarbures polycycliques aromatiques), des stérols, des tocophérols, des tocotriénols et des phytostérols. La teneur totale en acides gras (c'est-à-dire les acides gras libres et les acides gras estérifiés notamment sous forme de mono-, di- ou triglycérides) d'une composition d'acides gras libres selon l'invention varie de 50 à 100 % en poids par rapport au poids total de la 15 composition, de préférence, de 65 à 100 %, de 70 à 100 %, de 75 à 100%, de 80 à 100 %, de 85 à 100 % de 90 à 100 % ou encore de 95 à 100 %. De préférence également une telle composition d'acides gras libres comprend moins de 75 % d'acides gras estérifiés (typiquement sous forme de glycérides), de préférence moins de 70, moins de 65, moins de 60, moins de 50, moins de 40 , moins de 30, moins de 20 ou encore moins de 10 % en poids par rapport au 20 poids total de la composition. Dans certains modes de réalisation, une telle composition comprend mois de 35 % de triglycérides, notamment moins de 20 %, moins de 15 %, moins de 10 %, moins de 5 % ou encore moins de 2% en poids par rapport au poids total de la composition. Dans certains modes de réalisation, la composition d'acides gras libres selon l'invention 25 peut comprendre de l'huile végétale partiellement ou totalement hydrogénée. De préférence une telle composition comprend moins de 40 %, ou encore, moins de 20, moins de 15, moins de 10 ou encore moins de 5 % en poids d'huile végétale partiellement ou totalement hydrogénée par rapport au poids total de la composition d'acides gras libres. Dans un mode de réalisation particulièrement préféré de l'invention, la composition 30 d'acides gras libres, telle que précédemment décrite, est sous forme d'un condensat de désodorisation d'huile végétale. Plus particulièrement, la composition d'acides gras libres, telle que précédemment décrite, est un condensat de désodorisation d'huile végétale. Par huile végétale on entend selon l'invention, une huile obtenue par extraction à partir d'un produit végétal. On peut utiliser selon l'invention par exemple, des condensats de 35 désodorisation obtenus à partir de l'huile de soja, l'huile d'olive, l'huile de palme, l'huile de colza, l'huile d'arachide, l'huile d'amande, l'huile de tournesol, l'huile de tournesol oléique, l'huile de palmiste, l'huile de pépins de raisin, l'huile de pépin de courge, l'huile de maïs, l'huile de noix, l'huile de germe de blé, l'huile de bourrache, l'huile de noisette, l'huile de cameline, l'huile de chanvre, l'huile de macadamia, l'huile d'onagre. Dans certains modes de réalisations on peut utiliser des condensats de désodorisation de deux, ou plus, huiles végétales différentes. De façon préférée, on utilise selon l'invention des condensats de désodorisation obtenus par raffinage d'au moins une huile choisie parmi le groupe constitué par l'huile de soja, l'huile d'olive, l'huile de palme, l'huile de colza, l'huile d'arachide, l'huile de palmiste, l'huile de tournesol, l'huile de pépins de raisin, l'huile de tournesol oléique ou l'huile de maïs et notamment de l'huile de soja, l'huile d'olive, l'huile de palme et l'huile de colza. Dans un mode de réalisation particulier on utilise un condensat de désodorisation, comme obtenu lors du raffinage de l'huile de palme. La désodorisation d'une huile, typiquement lors du raffinage physique d'une huile, procède par distillation des acides gras à haute température et sous vide poussé, avec injection de vapeur (permettant de réaliser l'entrainement à la vapeur des composés distillés) dans des équipements de type désodoriseur, équipés d'un condenseur pour récupérer les acides gras qui distillent. Le mélange des composés éliminés de l'huile par entrainement à la vapeur est appelé condensat de désodorisation. Une telle distillation avec injection de vapeur sèche permet d'éliminer par entrainement à la vapeur, outre les acides gras, plusieurs autres composés comme les substances odoriférantes (typiquement les aldéhydes ou les cétones). L'huile obtenue après raffinage et notamment après l'étape de désodorisation, est une huile sans odeur ni goût désagréable, de couleur claire, faiblement acide et non péroxydée. Les différentes étapes d'un raffinage chimique sont typiquement: - le dégommage à l'eau ou conditionnement acide. Les sous-produits obtenus sont des gommes contenant les phospholipides - la neutralisation chimique à la soude (obtention de pâtes de neutralisation) - les lavages et séchage (obtention d'eaux de lavage) - l'étape de décoloration (obtention de terres décolorantes) - l'étape de désodorisation (obtention des condensats de désodorisation) Dans le cas d'un raffinage physique, les étapes se limitent généralement à : - l'étape de dégommage à l'eau ou conditionnement acide. - l'étape de décoloration (obtention de terres décolorantes) - l'étape de désodorisation encore appelée désacidification ou distillation (obtention des condensats de désodorisation). Les procédés de raffinage chimique et physique et notamment les étapes de désodorisation permettant l'obtention d'un condensat utilisable dans le cadre de la présente invention sont notamment décrit dans le « Manuel des Corps Gras », par A. Karleskind (Édition Tec et Doc Lavoisier, 1992). Généralement un condensat de désodorisation selon l'invention est obtenu au cours de l'étape de désodorisation du raffinage d'une huile végétale selon l'invention (appelé également désacidification en raffinage physique). La désodorisation, réalisée par entrainement à la vapeur , est mise en oeuvre dans les conditions suivantes: une gamme de température allant de 180 à 230 °C dans le cadre d'un raffinage chimique ou de 240 à 260 °C lors d'un raffinage physique ; sous une pression absolue inférieure à 5 mbar, et généralement allant de 3 à 4 mbar pour le raffinage chimique et de 2 à 3 pour le raffinage physique (par pression absolue on entend la pression mesurée par rapport au vide représentant le zéro absolu de pression) ; l'huile végétale étant agitée avec une quantité de vapeur injectée allant de 6 à 10 kg/h, notamment de 7.5 à 8.5 kg/h. Le débit de vapeur permet une agitation optimale de l'huile. Suivant le type d'appareil, la quantité de vapeur injectée varie de 15 à 100 kg/tonne d'huile à désodoriser. La durée de l'étape de désodorisation est fonction de l'huile raffinée ; Le temps de séjour à la température de désodorisation varie typiquement de 2 à 4 heures. Comme indiqué précédemment, un condensat de désodorisation d'une huile végétale obtenu tel que précédemment décrit, utilisable selon l'invention contient une proportion massique d'acides gras libres allant de 15 à 100 %, de préférence de 25 à 100 % en poids par rapport au poids total du condensat. Typiquement il contient, outre les acides gras, un mélange de composés qui sont également éliminés de l'huile avec les acides gras libres, lors de la désodorisation de l'huile. En particulier, un tel condensat peut contenir dans des proportions variables un ou plusieurs composés choisi(s) parmi des acides gras estérifiés, des aldéhydes, des cétones, des hydrocarbures (aliphatiques ou d'origine terpéniques tels que le squalène mais aussi des résidus d'hydrocarbures polycycliques aromatiques), des stérols, des tocophérols, des tocotriénols et des phytostérols. La demanderesse a découvert dans la présente invention, que le mélange complexe des différents composés formant le condensat de désodorisation d'une huile végétale présentait un effet synergique sur l'amélioration des propriétés mécaniques du matériau polymère thermoplastique et en particulier sur l'augmentation de l'élongation à la rupture dudit matériau polymère thermoplastique, par rapport à une composition ne contenant qu'un mélange d'un acide gras libre insaturé et d'un acide gras libre saturé. De préférence, le raffinage physique, qui permet d'obtenir une teneur en acides gras libres supérieure à celle du raffinage chimique, est utilisé selon l'invention. Typiquement, un condensat de désodorisation d'huile de palme utilisable selon l'invention est obtenu par raffinage physique. Il contient une proportion massique d'au moins 90 (3/0 en poids d'acides gras libres par rapport au poids total du condensat. Typiquement dans un tel condensat de désodorisation, l'acide palmitique représente au moins 40 % en poids par rapport au poids total des acides gras totaux (libres et estérifiés comme décrits précédemment) et notamment de 40 à 55 %, l'acide oléique au moins 30 % et notamment de 30 à 40 %, et l'acide linoléique au moins 5 % et notamment de 5 à 10 %. Un tel condensat de désodorisation d'huile de palme contient moins de 7 % de mono- di- et triglycérides, notamment moins de 5 cY0 en poids par rapport au poids total du condensat. Typiquement, un condensat de désodorisation d'huile d'olive utilisable selon l'invention est obtenu par raffinage physique, il contient une proportion massique d'au moins 35 % en poids d'acides gras libres par rapport au poids total du condensat. Typiquement dans un tel condensat de désodorisation, l'acide oléique représente au moins 60 % en poids par rapport au poids total des acides gras totaux et notamment de 60 à 75 %, l'acide palmitique au moins 10 - et notamment de 10 à 15 %, et l'acide linoléique au moins 8 % et notamment de 8 à 15 %. Un tel condensat d'huile d'olive contient moins de 60 % de mono, di et triglycérides, notamment moins de 50 % en poids par rapport au poids total du condensat. Il peut également contenir une proportion massique de stérols allant de 0,5 à 3 % en poids par rapport au poids total du condensat. Typiquement, un condensat de désodorisation d'huile de soja utilisable selon l'invention est obtenu par raffinage physique, il contient une proportion massique d'au moins 40 % en poids d'acides gras libres par rapport au poids total du condensat. Typiquement dans un tel condensat de désodorisation, l'acide linoléique représente au moins 45 % en poids par rapport au poids total des acides gras totaux et notamment de 45 à 55 %, l'acide oléique au moins 18 - et notamment de 18 à 25 %, et l'acide palmitique au moins 10 % et notamment de 10 à 16 %. Un tel condensat d'huile de palme contient moins de 35 % de mono, di et triglycérides, notamment moins de 30 % en poids par rapport au poids total du condensat. Il peut également contenir une proportion massique de d'hydrocarbures (comprenant du squalène) allant de 5 à 15 % en poids par rapport au poids total du condensat. Typiquement, un condensat de désodorisation d'huile de colza utilisable selon l'invention est obtenu par raffinage physique, il contient une proportion massique d'au moins 65 % en poids d'acides gras par rapport au poids total du condensat. Typiquement dans un tel condensat de désodorisation, l'acide linoléique représente au moins 35 % en poids par rapport au poids total des acides gras totaux et notamment de 35 à 45 %, l'acide oléique au moins 20 - et notamment de 20 à 30 %, et l'acide palmitique au moins 5 % et notamment de 5 à 15 %. La teneur en acide gras d'un condensat de désodorisation d'huile végétale peut être déterminée selon la norme NF EN ISO 12966-2. La composition glycéridique peut être déterminée selon la norme et NF EN 14105 et/ou selon les méthodes standards d'analyse des huiles, graisses et dérivés (Standard Methods for the Analysis of Oils, Fats and Derivatives) IUPAC 6.002. La composition en acide gras peut être déterminée selon la norme ISO 12966-2. L'utilisation selon l'invention de condensats de désodorisation d'huile végétale en tant qu'additifs est avantageuse, car elle permet de valoriser des coproduits du raffinage des huiles végétales, qui sont généralement éliminés comme des déchets de raffinage. L'utilisation de condensats de désodorisation d'huiles végétale en tant qu'additifs plastifiants, pour augmenter la ductilité d'un matériau polymère thermoplastique, est donc particulièrement économique, car contrairement à l'état de la technique elle ne nécessite pas d'étape de synthèse chimique ou de purification dédiée pour produire l'additif. En effet, dans l'invention, les coproduits du raffinage physique ou chimique peuvent être directement utilisés comme additifs plastifiants des matériaux polymères et induisent une amélioration des propriétés mécaniques desdits matériaux polymères, notamment une augmentation de la ductilité. Une telle amélioration est au moins du même ordre de grandeur, que celle obtenue avec des additifs plastifiants traditionnels de type adipate (par exemple l'adipate di-octyle ou DOA CAS N°123-79-5), de type citrate (par exemple le citrate tri butylique d'acétyle ou ATBC CAS N° 77-90-7), ou encore de type poly(éthylène glycol) (par exemple le PEG 400 CAS N°25322-68-3), en particulier pour les taux inférieurs à 20 % et notamment inférieur à 15 %. L'utilisation des compositions d'acides gras libres, tels que définis dans la présente invention, en tant qu'additifs de matériau polymères thermoplastiques, en particulier l'utilisation des condensats de désodorisation d'huile végétale décrits, est compatible avec des applications dans le domaine alimentaire des matériaux polymères additivés (c'est à dire des mélanges polymères plus additifs) obtenus. En effet, selon les tests de migration globale de la réglementation UE (Règlement (UE) N°10/2011 de la Commission du 14 janvier 2011 concernant les matériaux et objets en matière plastique destinés à entrer en contact avec des denrées alimentaires) pour trois milieux simulateurs d'aliments, des produits réalisés à partir des matériaux polymères additivés de l'invention, notamment à partir de PLA additivé (c'est-à-dire du matériau à base d'acide polylactique ou polylactide) selon l'invention présentent de préférence un taux de migration d'additif (constitué par les composés du mélange d'acides gras libres selon l'invention) inférieur ou égale à 60 mg / kg d'aliments. L'élongation à la rupture (noté A %) est une caractéristique définissant la capacité d'un matériau à s'allonger avant de rompre lorsqu'il est sollicité en traction. A% se détermine par un essai de traction uni-axiale notamment selon la norme ISO 527-2. Par augmentation de l'élongation à la rupture, on entend que l'élongation à la rupture du matériau polymère additivé est au moins 3 fois, 4 fois, 5 fois, 10 fois, 15 fois, 20 fois ou 30 fois plus élevée que l'élongation à la rupture du matériau non additivé par la composition en acides gras libres de l'invention et notamment par un condensat de désodorisation d'huile végétale selon l'invention. Typiquement, l'utilisation d'un condensat de désodorisation d'huile végétale selon l'invention en tant qu'additif permet d'obtenir un matériau polymère thermoplastique additivé, ayant une élongation à la rupture au moins égale à 20 % et notamment au moins égale à 30 %, plus particulièrement au moins égale à 55%. Dans certains modes de réalisation, l'élongation à la rupture obtenue pour un matériau polymère thermoplastique additivé selon l'invention est au moins égale à 130 %. De tels résultats sont typiquement obtenus lors de l'utilisation, dans des proportions massiques de 10 ou 15 %, de condensats de désodorisation, ou de mélange d'acides gras libres selon l'invention, dans lesquels le taux d'acides gras libres est au moins égale à 90 %. A titre d'exemple elle est d'au moins 180 % pour un matériau PLA additivé de 15 % en poids de condensat de désodorisation d'huile de palme par rapport au poids total du matériau additivé. De façon générale, l'invention permet d'obtenir un matériau polymère thermoplastique additivé dont l'élongation à la rupture va de 30 à 300 %. Dans certains modes de réalisation, l'additivation d'un matériau polymère thermoplastique avec le mélange d'acides gras libres, généralement sous forme d'une composition d'acides gras libres et notamment compris dans un condensat de désodorisation d'huile(s) végétale(s), et de préférence consistant en un condensat de désodorisation d'huile végétale, tels que définis ci-dessus, ne modifie pas ou peu la valeur du module d'Young dudit matériau polymère. Par « ne modifie pas ou peu », on entend que la diminution de la valeur du module d'Young, conséquente à l'additivation du matériau polymère avec le mélange d'acides gras libres selon l'invention, est inférieure ou égale à 40 %, notamment inférieure ou égale à 35 %, 30 %, 25 %, 20 % ou encore 15 %. En particulier, l'additivation d'un matériau polymère thermoplastique avec le mélange d'acides gras libres selon l'invention permet d'obtenir un matériau polymère thermoplastique additivé, et notamment du PLA additivé, dont le module d'Young est supérieur à 1100 MPa. A titre de comparaison, l'utilisation d'ATBC en quantité suffisante (15% en masse) pour engendrer une amélioration significative de l'élongation à la rupture fait chuter le module d'Young à 270 MPa. De préférence, l'additivation d'un matériau polymère thermoplastique avec le mélange d'acides gras libres, généralement sous forme d'une composition d'acides gras libres et notamment compris dans un condensat de désodorisation d'huile(s) végétale(s) tels que définis ci-dessus, maintient la valeur de contrainte à l'écoulement à au moins 20 % et de préférence au moins 25 %, de préférence 30 %, de la valeur initiale de la contrainte à l'écoulement du polymère ou du matériau polymérique non additivé. En particulier, l'additivation d'un matériau polymère thermoplastique avec le mélange d'acides gras libres selon l'invention permet d'obtenir un matériau polymère thermoplastique additivé, et notamment du PLA additivé, dont la contrainte à l'écoulement est supérieure à 20 MPa. Selon l'invention, la ductilité, ou élongation à la rupture, le module d'Young et la contrainte à l'écoulement peuvent être mesurés selon la norme ISO 527-2 (décrivant notamment l'utilisation d'éprouvettes altères type 5A d'épaisseur environ 1 mm ; un conditionnement préalable avant étude de 72 h à 23 °C sous 50 % d'humidité relative ; une vitesse de traction de 25 mm/min ainsi qu'une température de 23 °C et une humidité relative de 50 % lors de la mesure) Généralement, l'additivation d'un matériau polymère thermoplastique avec le mélange d'acides gras libres généralement sous forme d'une composition d'acides gras libres et notamment compris dans un condensat de désodorisation d'huile(s) végétale(s), tels que définis ci-dessus, ne modifie pas ou peu la température de transition vitreuse (Tg) du matériau polymère thermoplastique. La température de transition vitreuse caractérise la température en dessous de laquelle le matériau polymère est dans un état vitreux (solide). Au-delà de cette température, le matériau polymère se ramollit et devient caoutchouteux, ce qui limite son utilisation. La température de transition vitreuse peut être mesurée selon l'invention par calorimétrie différentielle à balayage avec modulation de température (TMDSC, Temperature Modulated Differential Scanning Calorimetry), avec une vitesse de chauffage de 2 °C/min, une amplitude de modulation de température de 0,318 °Cet une période de modulation de 60 s. Les mesures sont habituellement effectuées sous une atmosphère azote à 50 ml/min. Par « ne modifie pas ou peu » la température de transition vitreuse, on entend, l'additivation d'un matériau polymère thermoplastique avec une composition d'acide gras selon l'invention diminue la température de transition vitreuse de moins de 15 °C, notamment moins de 10 °C, ou moins de 6 °C. L'invention se rapporte également à un matériau thermoplastique additivé comprenant au moins un polymère thermoplastique additivé par un mélange d'acides gras libres tels que défini précédemment. Dans certains modes de réalisation, le matériau thermoplastique comprend comme seul additif un mélange d'acides gras libres selon l'invention. De préférence, le matériau polymère thermoplastique comprend au moins un polymère thermoplastique choisi parmi le poly(chlorure de vinyle), les polyesters de la famille des polyéthylènes téréphtalate et notamment le polyéthylène téréphtalate glycolysé (PETG), ou les polyesters biodégradables. Dans un mode de réalisation préféré, le polymère thermoplastique est biodégradable, en particulier il s'agit d'un polyester biodégradable. De préférence le polymère biodégradable est le PLA (acide polylactique ou polylactide). De préférence la composition d'acides gras libres est comprise dans un condensat de désodorisation d'huile végétale. De préférence ladite composition d'acides gras libres est un condensat de désodorisation d'huile végétale. Les condensats de désodorisation particulièrement adaptés à l'invention sont les condensats de désodorisation d'huile de palme, 15 de soja, de colza ou d'olive, notamment tels que définis précédemment. Le matériau polymère thermoplastique additivé peut comprendre une proportion d'une composition d'acide gras libres selon l'invention et en particulier d'un condensat de désodorisation d'huile végétale, allant de 1 à 20 (:)/0, notamment de 1,25 à 20%, de 5 à 20 %, ou de 5 à 15 % en poids par rapport au poids total du matériau polymère thermoplastique additivé 20 avec ledit mélange d'acide gras libres. De préférence le mélange d'acides gras libres est compris dans un condensat de désodorisation d'huile végétale, ou est un condensat de désodorisation d'huile végétale. Dans un mode de réalisation particulier de l'invention, un matériau polymère thermoplastique tel que défini ci-dessus présente les propriétés mécaniques suivantes : un 25 allongement à la rupture allant de 30 à 300 %, un module d'Young supérieur à 1200 MPa, une contrainte à l'écoulement supérieure à 15 MPa ; il est également caractérisé par une température de transition vitreuse allant de 40 à 90 °C, notamment de 45 à 90 °C, de 45 à 80 °C, de 45 à 70 °C, de 45 à 60 °C, dE45 à 55 °C ou de 48 à 55 °C à la pression atmosphérique (soit aux environs de l'atmosphère normale). De façon générale, la température de transition 30 vitreuse d'un matériau additivé selon l'invention est supérieure à 45 °C, de préférence supérieure à 48 °C. Les propriétés mécaniques décrites dans l'invention (élongation à la rupture, module d'Young et contrainte à l'écoulement) sont toutes mesurées en traction uniaxiale selon la norme ISO 527-2. La température de transition vitreuse est mesurée par TMDSC (temperature modulated differential scanning calorimetry) dans les conditions 35 précédemment décrites. Dans un mode de réalisation de l'invention le matériau polymère thermoplastique est sous forme de granulés ou d'un film. Les granulés peuvent être stockés avant d'être transformés en un produit final, notamment en film et typiquement, en film utilisable en tant qu'emballage alimentaire. Le matériau polymère thermoplastique de l'invention peut également être sous forme d'un emballage, par exemple d'un emballage alimentaire. De préférence un emballage selon l'invention est biosourcé et/ ou biodégradable. Par exemple un sac en matière plastique, ou un film plastique peut être réalisé à base des granulés additivés de l'invention ou d'un matériau polymère thermoplastique de l'invention. En particulier, le matériau polymère thermoplastique de l'invention peut également être sous forme d'un film souple de PLA additivé avec une composition d'acides gras libres telle que décrite dans la demande, présentant un allongement à la rupture allant de 20 à 300 %, notamment de 30 à 300 (3/0 et de 55 à 300 % un module d'Young supérieur à 1200 MPa, et une contrainte à l'écoulement supérieure à 15 MPa, notamment supérieure à 45 MPa (ces paramètres étant mesurés selon la norme ISO 527-2), dont la température de transition vitreuse est supérieure ou égale à 38°C, de préférence supérieure ou égale à 45 °C, ledit film comprenant une proportion massique d'un condensat de désodorisation allant de 5 à 20 % en poids par rapport au poids du film. Les matériaux et emballages selon l'invention sont stables au cours du temps. En particulier, leur température de transition vitreuse est stable et varie de moins de 10, en particulier de moins de 5, ou encore de moins de 3 °C au cours du temps (notamment sur une période d'au moins 5 mois et de préférence d'au moins 9 mois). La présente invention se rapporte également à un procédé de fabrication d'un matériau polymère thermoplastique tel que défini précédemment, caractérisé en ce qu'il comprend une étape d'additivation (ou de mélange) d'au moins un matériau polymère thermoplastique avec un mélange d'acides gras libres, tel que défini précédemment. Dans un mode de réalisation préféré, la composition d'acides gras libres est comprise dans un condensat de désodorisation d'huile végétale selon l'invention. Dans un mode de réalisation, l'étape d'additivation du matériau polymère thermoplastique est réalisée par compoundage et permet l'obtention de poudre ou de granulés (compounds) par extrusion monovis couplée ou non à des mélangeurs statiques, ou par extrusion bivis à vis coniques ou vis corotatives ou contrarotatives, à vis engrenantes ou non engrenantes, à profils interpénétrés ou non, ou encore par mélangeur interne. Le compoundage pour l'obtention de granulés est un procédé d'extrusion-granulation permettant le mélange par fusion d'un matériau polymère thermoplastique avec un ou plusieurs additifs et notamment selon l'invention, avec au moins un mélange d'acides gras libres tels que défini précédemment. Il permet d'obtenir un matériau polymère additivé, formant une matière plastique sous forme de granulés aux caractéristiques physiques ou thermiques propres. Le compoundage est généralement réalisé par une extrudeuse bi-vis conventionnelle de préférence équipée de vis corotatives engrenantes interpénétrées. Le cas échéant, le matériau polymère thermoplastique additivé présente notamment une élongation à la rupture au moins 3 fois supérieure à celle du matériau polymère non additivé avec une composition d'acide gras selon l'invention comme décrit précédemment. Comme décrit également, dans certains modes de réalisation, le module d'Young et la température de transition vitreuse ne sont pas ou peu modifiés. Dans certains modes de réalisation, le procédé selon l'invention comprend une étape supplémentaire de mise en forme des granulés par une extrudeuse monovis ou bivis conventionnelle pour l'obtention de films, réalisant une extrusion filière plate puis un calandrage ou un cast ou une extrusion soufflage de gaine, et permettant d'obtenir des films à partir des granulés additivés de l'invention. Alternativement, l'obtention de film peut être réalisée en une seule étape selon deux procédés différents : - réalisation du film par tous types d'extrusion bivis pour l'additivation couplée à une pompe à engrenage et une filière plate et une unité de calandrage ou de cast ou une filière de soufflage de gaine couplée à une unité de soufflage de gaine, - réalisation du film par extrusion monovis pour l'additivation avec vis de mélange trois zones couplée ou non à des mélangeurs statiques et une filière plate et une unité de calandrage ou de cast ou une filière de soufflage de gaine couplée à une unité de soufflage de gaine. 15 L'invention se rapporte également aux matériaux, granulés et films obtenus selon les procédés décrits ci-dessus. FIGURES Figure 1 : lA : diagramme illustrant la valeur d'élongation à la rupture (%) pour le PLA additivé 20 de gauche à droite d'ATBC, de DOA, de PEG 400 (additifs pétrosourcés), de condensat de désodorisation d'huile de palme et d'huile d'olive(additifs biosourcés selon l'invention) dans des proportions massiques de (pour chaque groupe de gauche à droite) 0, 5, 10 et 15 % ; 1B : diagramme illustrant la valeur du module d'Young (MPa) pour le PLA additivé de gauche à droite d'ATBC, de DOA, de PEG 400 (additifs pétrosourcés), de condensat de désodorisation 25 d'huile de palme et d'huile d'olive (additifs biosourcés selon l'invention) dans des proportions massiques de (pour chaque groupe de gauche à droite) 0, 5, 10 et 15 %; 1C : diagramme illustrant la valeur de contrainte à l'écoulement (MPa) pour le PLA additivé de gauche à droite d'ATBC, de DOA, de PEG 400 (additifs pétrosourcés), de condensat de désodorisation d'huile de palme et d'huile d'olive (additifs biosourcés selon l'invention) dans des proportions 30 massiques de (pour chaque groupe de gauche à droite) 0, 5, 10 et 15 %. Figure 2 : 2A diagramme illustrant la valeur température de transition vitreuse (Tg en °C) pour le PLA additivé de gauche à droite d'ATBC, de DOA, de PEG 400 (additifs pétrosourcés), de condensat de désodorisation d'huile de palme et d'huile d'olive (additifs biosourcés selon l'invention) dans des proportions massiques de (pour chaque groupe de gauche à droite) 0, 5, 35 10 et 15 % ; 2B: Comparaison de la température de transition vitreuse (Tg) à 20 (gris clair) et 170 jours (gris foncé) du PLA additivé avec un condensat de désodorisation d'huile de palme dans des proportions massiques (de gauche à droite) de 0, 5, 10, 15 ou 20 % en poids par rapport au poids total du mélange. 2C : Comparaison de la température de transition vitreuse (Tg) à 10 (gris clair) et 290 jours (gris foncé) du PLA additivé avec un condensat de désodorisation d'huile d'olive (2C) dans des proportions massiques (pour chacun des 5 groupes de gauche à droite) de 0, 5, 10, 15 ou 20 % en poids par rapport au poids total du mélange. Figure 3 : 3A-D diagrammes illustrant la valeur d'élongation à la rupture (%) (3A), la valeur du module d'Young (MPa) (3B), la valeur de contrainte à l'écoulement (MPa) (3C) et la température de transition vitreuse (Tg en °C) (3D) pour le PLA additivé de gauche à droite de condensat de désodorisation d'huile de palme, d'olive, de colza et de dans des proportions massiques de (pour chaque groupe de gauche à droite) 0, 5, 10 et 15 %. Figure 4 : 4A-D diagrammes illustrant la valeur d'élongation à la rupture (%) (4A), la valeur du module d'Young (MPa) (4B), et la température de transition vitreuse (Tg en °C) (4C) pour le PLA non additivé (composition 1) ou additivé de différentes formulations d'acides gras libres (compositions 2 à 7) EXEMPLES Matériels et méthodes : Les exemples de condensats de désodorisation utilisés dans les résultats expérimentaux décrits ci-après ont été récupérés lors de l'étape de désodorisation d'un procédé de raffinage physique d'huile d'olive, de soja, de colza ou de palme. L'étape de désodorisation a été réalisée dans les conditions suivantes : une température comprise entre 240 et 260 °C, une pression absolue inférieure à 5 mbar, une durée comprise entre 2 et 3 h et avec une quantité de vapeur injectée de l'ordre de 8 kg/h. La composition des condensats de désodorisation d'huile obtenus a été analysée par chromatographie en phase gazeuse. Ces condensats présentent une grande variabilité de leur composition en acides gras. Ils sont décrits à titre illustratif et les résultats montrent que la présence d'un mélange d'acides gras libres saturés et insaturés, quelle que soit la composition exacte en acide gras permet d'obtenir une amélioration de la ductilité du polymère testé. a) Condensats d'huile de soja : composition moyenne 157,9 NF EN ISO 3657 mg KOH/g Indice de saponification 2.92 Mono glycérides 1,05 Cholestérol Teneur en acides gras g/100g produit NF EN ISO 12966-2 76 Composition glycéridique Acides gras libres 43.08 % IUPAC 6.002 et NF EN 14105 % % Stérols Di glycérides Tri glycérides 8,69 % 8,96 % 16,84 % Résultats 68,43 Analyse Indice d'acide Unité mg KOH/g Méthode NF EN ISO 660 Résultats Méthode Unité % Analyse Squalène + hydrocarbures 13,78 Non identifiés 4,59 % Composition en acides gras (NF EN 12966-2) ACIDE GRAS Nom usuel °/ C12 : 0 Acide Laurique 0,8 C14 : 0 Acide Myristique 0,4 C16 : 0 Acide Palmitique 12,3 C18 : 0 Acide Stéarique 4,1 C18 : 1 cis Acide Oléique 21,7 C18 : 2 cis Acide Linoléique 49,7 C18 : 3 trans 0,4 C18 : 3 cis Acide Linolénique 6,0 C20 : 0 Acide Arachidique 0,3 C20 : 1 Acide Eicosénoïque 0,2 C22 : 0 Acide Béhénique 0,5 C24 : 0 Acide Lignocérique 0,2 non identifié 3,4 b) Condensat d'huile de palme : composition moyenne Résultats Unité Méthode Analyse mg KOH/g NF EN ISO 660 Indice d'acide 201,03 Indice de saponification mg KOH/g NF EN ISO 3657 205,7 Teneur en acides gras NF EN ISO 12966-2 100 g/100g produit Acides gras libres 95,37 % Mono glycérides 1,66 % Cholestérol 0 % Composition glycéridique IUPAC 6.002 et NF EN 14105 Stérols 0 % Di glycérides 2,24 % Tri glycérides 0,65 % Esters d'acides gras 0 % Non identifiés 0 % Composition en acides gras (NF EN 12966-2) ACIDE GRAS Nom usuel C12 : 0 Acide Laurique 0,4 C14 : 0 Acide Myristique 1,3 C16 : 0 Acide Palmitique 49,8 C16 : 1 Acide Palmitoléique 0,2 C18 : 0 Acide Stéarique 4,1 C18 : 1 trans 0,2 C18 : 1 cis Acide Oléique 35,0 C18 : 2 trans 0,1 C18 : 2 cis Acide Linoléique 7,7 C18 : 3 cis Acide Linolénique 0,3 C20 : 0 Acide Arachidique 0,3 C20 : 1 Acide Eicosénoïque 0,1 non identifié 0,7 c) Condensat d'huile de colza : composition moyenne Résultats Unité Méthode Analyse Indice d'acide 65,29 mg KOH/g NF EN ISO 660 Indice de saponification 125,1 mg KOH/g NF EN ISO 3657 Teneur en acides gras 67,6 NF EN ISO 12966-2 g/100g produit Composition en acides gras (NF EN ISO 12966-2) : ACIDE GRAS Nom usuel C16 : 0 Acide Palmitique 7,4 C18 : 0 Acide Stéarique 3,4 C18 : 1 cis Acide Oléique 27,3 C18 : 2 cis Acide Linoléique 41,7 C18 : 3 trans 0,7 C18 : 3 cis Acide Linolénique 1,5 C20 : 0 Acide Arachidique 0,5 C20 : 1 Acide Eicosénoïque 0,3 C22 : 0 Acide Béhénique 1,0 C24 : 0 Acide Lignocérique 0,5 non identifié 15,9 d) Condensat d'huile d'olive : composition moyenne Résultats Méthode Unité Analyse Indice d'acide NF EN ISO 660 mg KOH/g 47,73 Indice de saponification mg KOH/g NF EN ISO 3657 162,2 Teneur en acides gras g/100g produit NF EN ISO 12966-2 79,3 Acides gras libres et composés associés 39,24 % Mono glycérides + squalène 15,05 % Cholestérol 0 % Composition glycéridique IUPAC 6.002 et NF EN 14105 Stérols 1,63 % Di glycérides 8,44 % Tri glycérides 33,37 % 1,07 Esters d'acides gras % Non identifiés 1,20 % Composition en acides gras (NF EN ISO 12966-2) ACIDE GRAS Nom usuel C10 : 0 Acide Caprique 0,1 C16 : 0 Acide Palmitique 11,3 C18 : 0 Acide Stéarique 2,5 C18 : 1 trans 1,2 C18 : 1 cis Acide Oléique 68,3 C18 : 2 trans 0,1 C18 : 2 cis Acide Linoléique 10,8 C18 : 3 cis Acide Linolénique 0,6 C20 : 0 0,4 Acide Arachidique C20 : 1 Acide Eicosénoïque 0,4 C24 : 0 Acide Lignocérique 0,1 non identifié 4,3 Des granulés additivés ont été réalisés à partir de polylactide et d'acide polylactique (PLA) et d'additif (choisi parmi un condensat de désodorisation d'huile d'olive, de soja, de colza ou de palme) par un procédé d'extrusion granulation via l'utilisation d'une extrudeuse bivis conventionnelle équipée de vis coengrenantes corotatives interpénétrées. Un tel procédé permet l'obtention de granulés de PLA additivés contenant un taux moyen d'additif connu et maitrisé. Dans le cas d'espèces, le PLA a été additivé avec des proportions massiques en additifs allant de 5 à 20 % en poids d'additif par rapport au poids total du PLA additivé. A titre de comparaison du PLA additivé avec des proportions massiques d'additif plastifiant connus de l'état de la technique consistant en l'ATBC (acétyl tributyl citrate), le DOA (Dioctyl Adipate) ou le PEG (polyéthylène glycol) 400 allant de 5 à 20 % ont été également réalisés. Les mesures de propriétés mécaniques : élongation à la rupture, module d'Young et contrainte à l'écoulement ont été réalisées selon la norme ISO 527-2, décrivant notamment l'utilisation d'éprouvettes altères type 5A d'épaisseur environ 1 mm ; un conditionnement préalable avant étude de 72 h à 23 °C sous 50 % d'humidité relative ; une vitesse de traction de 25 mm/min ainsi qu'une température de 23 °C et une humidité relative de 50 % lors de la mesure. Les valeurs indiquées (tableaux 1 et 2) correspondent aux valeurs moyennes obtenues sur 10 essais. La mesure de la température de transition vitreuse a été réalisée par la méthode de calorimétrie différentielle à balayage avec modulation de température (TMDSC, Temperature Modulated Differential Scanning Calorimetry), avec une vitesse de chauffage de 2 °C/min, une amplitude de modulation de température de 0.318 °Cet une période de modulation de 60 s. Les mesures sont habituellement effectuées sous une atmosphère d'azote à 50 ml/min. Les valeurs de température de transition vitreuse indiquées (tableau 3) correspondent aux valeurs moyennes obtenues sur trois essais. Les mesures des taux de migration globale des composés formant les condensats de désodorisation d'huile végétale, dans les aliments cibles ont été réalisées selon les tests de migration globale de la réglementation UE (Règlement UE N°10/2011 de la Commission du 14 janvier 2011 concernant les matériaux et objets en matière plastique destinés à entrer en contact avec des denrées alimentaires) pour trois milieux simulateurs d'aliment. Les mesures des propriétés mécaniques et des températures de transition vitreuse pour les différents PLA additivés ont été réalisées sur des films (ou plaques) ayant une épaisseur d'environ 1 mm obtenus par thermocompression des granulés additivés. Les mesures des taux de migration en milieux simulateur de contact alimentaire ainsi que les tests de Robinson caractérisant l'impact éventuel du matériau d'emballage sur la perception organoleptique des aliments ont été réalisés sur des films ayant une épaisseur d'environ 5011m obtenus par extrusion monovis avec filière plate puis calandrage des granulés additivés.40 Résultats : Tableau 1 : Comme illustré dans le tableau 1, ainsi que dans la figure 1A, l'ajout d'une proportion massique de condensat de désodorisation d'une huile végétale allant de 5 à 15 % permet d'augmenter l'élongation à la rupture du PLA d'un facteur 4 en moyenne, pour une proportion massique de 5 % de condensat de colza à un facteur 30 pour une proportion massique de 15 (3/0 de condensat de désodorisation d'huile de palme, soit des valeurs d'élongation à la rupture de 22 à 178 `Vo. Quelle que soit l'huile végétale employée, l'utilisation d'un condensat de désodorisation d'huile végétale dans des proportions massiques de 10 à 15 % permet d'obtenir une augmentation de l'élongation à la rupture du PLA au moins multipliée par 10 par rapport au PLA non additivé avec un condensat de désodorisation, soit une valeur d'élongation à la rupture pour le PLA additivé avec un condensat de désodorisation au moins égale à 55%. L'utilisation de condensats d'huile végétale contenant une teneur importante en acides gras (notamment supérieure à 70 (3/0) et en particulier en acides gras libres (notamment supérieure à 35 (3/0) permet d'améliorer l'efficacité plastifiante du condensat et notamment l'effet d'augmenter l'effet sur l'élongation à la rupture du polymère. Le condensat d'huile de palme contenant une proportion d'acides gras proche de 100 % et une teneur en acide gras libres de l'ordre de 95 (3/0 permet ainsi d'obtenir les meilleurs effets avec des augmentations de la ductilité du PLA allant de 10 à 30 fois environ pour des proportions massiques de 5 ou 15 %. Ainsi l'invention permet d'obtenir du PLA additivé, dont l'élongation à la rupture est au moins égale à 20 %, notamment supérieure à 50 % pour des proportions massiques d'additif allant de 10 à 15 `Vo. L'utilisation d'un condensat de désodorisation d'huile de palme dans des proportions massiques de 10 à 15 % permet en particulier d'obtenir une élongation à la rupture au moins égale à 130 %. La figure 1 permet également d'illustrer que l'utilisation des condensats de désodorisation d'huile végétale et notamment d'huile de palme ou d'huile d'olive, et plus particulièrement le condensat de désodorisation d'huile de palme, permet d'obtenir des résultats sur l'augmentation de l'élongation à la rupture du PLA, du même ordre de grandeur que ceux obtenus avec un plastifiant traditionnel comme le DOA (Dioctyl Adipate) (voir fig. 3A). Le condensat de désodorisation d'huile de palme permet d'obtenir une plus forte augmentation de l'élongation à la rupture pour des proportions massiques inférieures, notamment pour une 6 0%massique additif 51 5%massique additif 132 10%massigue additif 179 15%massigue additif 84 20%massique additif Ductilité PLA (élongation à la rupture) - ISO 527-2 - 25mm/min Condensat palme Moyenne (%) Condensat olive Moyenne (%) Condensat soja Moyenne (%) Condensat colza Moyenne (%) 5 6 5 50 30 23 85 73 56 88 79 66 67 52 73 proportion massique de 10 `Vo. Le PEG 400 n'est réellement efficace sur l'augmentation de la ductilité que pour des proportions massiques de 10 ou 15 `Vo. Enfin l'ATBC, un plastifiant biodégradable peu toxique, utilisé notamment dans les vernis à ongles, permet d'obtenir une élongation à la rupture supérieure à 300 % mais il n'induit un effet significatif que pour une proportion massique minimale d'environ 15 %. Tableau : 2 L'analyse des autres propriétés mécaniques du PLA mélangé avec des proportions variables d'additifs (voir tableau 2 ci-dessus) illustre que l'utilisation d'un condensat de désodorisation d'huile végétale selon l'invention permet de maintenir les valeurs du module d'Young (voir également Fig. 1B et 3B). En effet, quelle que soit l'huile végétale employée, l'utilisation d'un condensat de désodorisation de d'huile végétale pour augmenter la ductilité du PLA ne diminue pas le module d'Young de plus de 35 % environ. En particulier, pour des proportions massiques d'additif allant de 5 à 15 %, les condensats de désodorisation d'huile végétale diminuent le module d'Young de moins de 30 % et permet d'obtenir un mélange de PLA additivé dont le module d'Young est supérieur à 1200 MPa. La figure 1B illustre que seul le DOA permet de maintenir la valeur du module d'Young, pour des proportions massiques dans lesquelles ces additifs sont efficaces. En effet, l'ATBC ne produit une augmentation significative de la ductilité que pour une proportion massique au moins égale à 15 %, proportion à laquelle il induit une diminution drastique du module d'Young pour le PLA. La figure 1C montre que l'utilisation de condensats de désodorisation selon l'invention, et notamment de condensat de désodorisation d'huile de palme et d'olive permet d'obtenir du PLA additivé dont la contrainte à l'écoulement est supérieure à 20 MPa pour des proportions massiques d'additifs allant de 5 à 15 `Vo. Pour des proportions massiques de 10 ou 15 %, les valeurs de contrainte à l'écoulement pour le PLA additivé avec les condensats de désodorisation d'huile végétale de l'invention sont similaires à celles obtenues avec le DOA ou le PEG 400. L'ATBC permet d'obtenir un PLA additivé avec une contrainte à l'écoulement supérieure à 50 MPa pour des proportions massiques de 5 ou 10 `Vo. Comme indiqué précédemment, pour une proportion massique de 15 %, efficace sur l'augmentation de la ductilité (élongation à la rupture), la contrainte à l'écoulement du PLA additivé est inférieure à Module d'Young PLA - ISO 527-2 - 25mm/min Condensat palme Moyenne (MPa) Condensat olive Moyenne (MPa) Condensat soja Moyenne (MPa) Condensat colza Moyenne (MPa) 0%massique additif 1680 5%massique additif 1713 10%massique additif 1458 15%massique additif 1179 20%massique additif 1133 1738 1694 1658 1430 1550 1536 1495 1516 1494 1360 1344 1380 1374 1216 1267 10 MPa. Ces résultats sont similaires quelle que soit l'huile végétale à partir de laquelle est obtenu le condensat de désodorisation d'huile végétale (Fig.3C). Tableau 3 : Comme illustré dans le tableau 3, ainsi que dans la figure 2A, l'utilisation de condensat de désodorisation d'huile végétale permet d'obtenir du PLA additivé dont l'élongation à la rupture est au moins égale à 20 % (voir tableau 1) et dont la température de transition vitreuse (Tg) est supérieure à 48 °C. Ces valeurs sont compâibles avec une utilisation en tant qu'emballage alimentaire, notamment en tant que sac plastique et permettent notamment d'éviter le ramollissement des emballages réalisés à partir de PLA additivé selon l'invention, aux températures normales d'utilisation (classiquement inférieure à 40 °C). En revanche, comme illustré dans la figure 2A, le PLA additivé avec des additifs plastifiants de l'art antérieur présente une température de transition vitreuse inférieure à 40 °C, pour des proportions d'additifs de 5, 10 ou 15 %. Ainsi le PLA additivé avec une proportion massique de 15 15 % d'ATBC, plastifiant biodégradable et non toxique, a une Tg inférieure à 25 °C. Le PLA additivé de DOA, un plastifiant classique à base d'adipate, dans des proportions de 5, 10 ou 15 % a une Tg inférieure à 40 °C. Enfin le PLA additivé de PEG 400 dans une proportion massique de 15 %, a une Tg inférieure à 20 °C. Ces résultats sont similaires quelle que soit l'huile végétale à partir de laquelle est obtenu le condensat de désodorisation d'huile végétale (Fig.3D) 20 La stabilité des granulés de PLA additivés de condensats de désodorisation d'huile de palme ou d'olive, illustrée par la température de transition vitreuse, a été comparée à 20 jours et 170 ou 290 jours, comme illustré dans les figures 2B et 2C. Les résultats montrent que la température de transition vitreuse n'est pas modifiée au 25 cours de cette période, et ce quelles que soient l'huile végétale (palme ou olive) et la proportion massique de condensat de désodorisation d'huile végétale ajoutée au PLA (de 5 à 15 (3/0). Enfin, les résultats des tests de migration globale effectués sur les films de PLA additivés de 5 à 10 % massique de condensats de désodorisation d'huile de palme montrent que la concentration totale de composés formant lesdits condensats dans les milieux 30 simulateurs d'aliments est inférieure au seuil de migration réglementaire, soit à 60 mg/kg d'aliment simulateur. De tels résultats prédisent une stabilité du film réalisé en PLA additivé selon l'invention au contact alimentaire pendant un an, à température ambiante. Température Transition vitreuse PLA - TM-DSC 2°C min Condensat palme Moyenne (°C) Condensat olive Moyenne (°C) Condensat soja Moyenne (°C) Condensat colza Moyenne (°C) 0%massique additif 54,7 5%massique additif 50,2 10°/0massique additif 49,4 15°/0massique additif 49,1 20%massique additif 49 55,4 55,1 55,3 49,6 51,4 51,8 49,4 49,7 49,7 48,7 49,5 49,1 48,8 48 48,6 En outre, la réglementation en matière d'emballage alimentaire impose une non-altération des propriétés olfactives et organoleptiques de l'aliment au contact. Un test de Robinson, mené sur un panel de personnes sur les films de PLA additivés de 5 et 10 (3/0 massique en condensat de désodorisation d'huile de palme n'a mis en évidence aucune altération du goût ou de l'odeur. L'ensemble de ces résultats montre que le PLA additivé avec un condensat de désodorisation présente globalement des propriétés mécaniques et une température de transition vitreuse supérieure au PLA mélangé à des additifs connus de l'art antérieur. L'ensemble de ces qualités permet d'obtenir un matériau plastique biosourcé et biodégradable utilisable en tant qu'emballage, notamment alimentaire. En outre, la comparaison de différentes compositions d'acides gras libres montre également qu'un condensat de désodorisation d'huile végétale induit un effet supérieur sur l'augmentation de la ductilité du polymère par rapport au simple mélange des acides gras le composant. Ces résultats (voir tableau 4 ci-dessous et figure 4 A-C) suggèrent fortement un 15 effet synergique des différents composés du condensat vis à vis du mélange d'acides gras libres. Aux fins de cette comparaison, 7 compositions ont été préparées. Pour les compositions 2 à 7, 10 % en poids d'additif ont été ajouté, par rapport au poids total de la composition, ont été 20 ajoutés à du PLA4060D. La composition 1 correspond au PLA4060D sans additif. composition 1 : PLA4060D composition 2 : PLA4060D + 10% acide palmitique (100 (3/0) composition 3 : PLA4060D + 10 % acide oléique (100 %) composition 4 : PLA4060D + 10 % Huile de palme hydrogénée [10 % de diglycérides 25 (DG) + 90 % triglycérides (TG) comme estimé selon le procédé décrit dans la norme NFEN 14105] composition 5 : PLA4060D + 10 % [50 % wt acide palmitique + 50 % wt acide oléique] composition 6 : PLA4060D + 10 % [95 % wt mélange d'acides gras libres (50 % wt acide palmitique + 50 % wt Acide oléique) + 5 % wt huile de palme hydrogénée (10 % DG + 30 90 (3/0 TG] composition 7 : PLA4060D + 10 % Condensat de désodorisation d'huile de palme [95,4 (3/0 d'acides gras libres (dont 49,8 % acide palmitique + 35 % acide oléique + 7,7 % acide linoléique + 4,1 % acide stéarique + 1,3 % Acide myristique + autres) et 4,6 % de glycérides (dont 1,7 % monoglycérides (MG) + 2,2 % DG + 0,7% triglycérides TG)]. 35 40 Tableau 4 : Les propriétés mécaniques ont été mesurées selon les méthodes et normes définies précédemment. La température de transition vitreuse a été mesurée par DSC (Differential Scanning Calorimetry) non modulée, avec une vitesse de chauffage de 10 °C/min. Les résultats montrent que pour cet exemple, l'ajout dans la composition d'un mélange constitué d'un acide gras libre saturé (acide palmitique) et d'un acide gras libre insaturé (acide oléique) permet d'obtenir une augmentation d'un facteur 10 de l'élongation à la rupture. Un tel mélange représente environ 80% de la composition d'un condensat de désodorisation d'huile de palme. Plus le mélange utilisé se rapproche de la composition finale du condensat d'huile de palme, plus l'augmentation de l'élongation à la rupture observée est importante. Ainsi le PLA additivé avec la composition 6, qui présente environ 85 % de similarité de composition avec le condensat de désodorisation d'huile de palme, présente une augmentation de l'élongation à la rupture de plus de 10 fois par rapport au PLA témoin (composition 1). L'utilisation du condensat de désodorisation d'huile de palme permet d'obtenir le meilleur résultat, soit une élongation à la rupture pour le PLA de l'ordre de 130 % soit une augmentation quasiment d'un facteur 25. Ces résultats démontrent la supériorité du condensat de désodorisation naturel de composition complexe concernant l'amélioration de la ductilité, comparé à l'utilisation de manière isolée d'un type de molécules présentes dans le produit naturel. L'effet cocktail / synergique entre les différentes molécules organiques naturellement présentes apparaît être un facteur déterminant. La composition de l'additif (composition 2 à 7) ne modifie pas significativement la température de transition vitreuse et le module d'Young. COMPOSITION 1 2 3 4 5 6 7 Elongation à la rupture (%) Module d'Young (MPa) 1709 transition vitreuse (°C) Température de 55,7 5 4 16 9 45 74 132 1722 1440 1540 1593 1549 1458 49,0 44,6 48,6 45,9 44,6 44,9 REFERENCES 1. F. Ali, Y.-W. Chang, S. C. Kang and J. Y. Yoon, Polymer Bulletin, 2009, 62, 91-98. 2. Y. Q. Xu and J. P. Qu, Journal of Applied Polymer Science, 2009, 112, 3185-3191. 3. Z. Xiong, Y. Yang, J. Feng, X. Zhang, C. Zhang, Z. Tang and J. Zhu, Carbohydr. Polym., 2012, 92, 810-816. 4. V. S. G. Silverajah, N. A. Ibrahim, N. Zainuddin, W. Yunus and H. Abu Hassan, Molecules, 2012, 17, 11729-11747. 5. V. S. G. Silverajah, N. A. Ibrahim, W. Yunus, H. Abu Hassan and C. B. Woei, Int. J. Mol. Sci., 2012, 13, 5878-5898. 6. E. A. J. Al-Mulla, W. Yunus, N. A. B. Ibrahim and M. Z. Ab Rahman, Journal of Materials Science, 2010, 45, 1942-1946. REVENDICATIONS1- Utilisation d'une composition comprenant au moins un acide gras libre saturé et au moins un acide gras libre insaturé en tant qu'additif, pour augmenter l'élongation à la rupture d'un matériau polymère thermoplastique. 2- Utilisation selon la revendication 1, caractérisée en ce que le matériau polymère thermoplastique comprend au moins un polymère thermoplastique choisi parmi le poly(chlorure de vinyle) ou un polyester. 3- Utilisation selon la revendication 2, caractérisée en ce que le polyester est un polyester de la famille des polyéthylènes téréphtalates ou un polyester biodégradable. 4- Utilisation selon l'une des revendications précédentes, caractérisée en ce que le matériau polymère thermoplastique est l'acide polylactique, le polylactide ou l'un de leurs copolymères. 5- Utilisation selon l'une des revendications précédentes, caractérisée en ce que la composition comprenant au moins un acide gras libre saturé et au moins un acide gras libre insaturé est comprise dans un condensat de désodorisation d'huile végétale. 6- Utilisation selon la revendication 5, caractérisée en ce que le matériau polymère thermoplastique est additivé avec une proportion massique de condensat de désodorisation d'huile végétale allant de 1 à 30 %, préférentiellement de 5 à 15 %, en poids par rapport au poids total du matériau polymère thermoplastique additivé par ledit condensat de désodorisation d'huile végétale. 7- Utilisation selon l'une des revendications 5 ou 6, caractérisée en ce que l'huile végétale est choisie parmi l'huile de soja, l'huile d'olive, l'huile de palme, l'huile de colza, l'huile d'arachide, l'huile d'amande, l'huile de tournesol, l'huile de tournesol oléique, l'huile de palmiste, l'huile de pépins de raisin, l'huile de pépin de courge, l'huile de maïs, l'huile de noix, l'huile de germe de blé, l'huile de bourrache, l'huile de noisette, l'huile de cameline, l'huile de chanvre, l'huile de macadamia, l'huile d'onagre. 8- Utilisation selon l'une des revendications 5 à 7, caractérisée en ce que le condensat de désodorisation d'huile végétale est obtenu lors de l'étape de désodorisation d'un procédé de raffinage physique ou chimique d'une huile végétale, par distillation d'acides gras, ladite huile végétale étant agitée avec une quantité de vapeur injectée allant de 7,5 à 8.5 kg/h, à une température allant de 180 à 260 °C, et sous une pression absolue inférieure à 5 mBar. 9- Utilisation selon la revendication 8, caractérisée en ce que le condensat de désodorisation d'huile végétale est obtenu par raffinage physique à une température allant de 240 à 260 °C. 10- Utilisation selon l'une des revendications 5 à 9, caractérisée en ce que le condensat de désodorisation d'huile végétale comprend une proportion massique d'acides gras libres par rapport au poids total du condensat de désodorisation d'huile végétale allant de 15 à 100 %. 11- Matériau polymère thermoplastique additivé comprenant au moins un polymère thermoplastique choisi parmi le poly(chlorure de vinyle), les polyesters de la famille du polyéthylène téréphtalate et les polyesters biodégradables, caractérisé en ce qu'il est additivé par au moins un condensat de désodorisation d'huile végétale. 12. Matériau polymère thermoplastique additivé selon la revendication 11, caractérisé en ce que le polymère thermoplastique est un matériau biodégradable consistant en l'acide polylactique, le polylactide et/ou un de leurs copolymères. 13- Matériau polymère thermoplastique additivé selon la revendication 12, caractérisé en ce que la proportion massique du condensat de désodorisation d'huile végétale par rapport au poids total du matériau thermoplastique additivé va de 5 à 30 %, ledit matériau présentant les propriétés mécaniques, mesurées en traction uniaxiale selon la norme ISO 527-2, suivantes : une élongation à la rupture allant de 30 à 300 %, un module d'Young supérieur à 1200 MPa, une contrainte à l'écoulement supérieure à 15 MPa, ledit matériau présentant en outre une température de transition vitreuse, mesurée par TMDSC (temperature modulated differential scanning calorimetry) allant de 45 à 55 °C à la pression atmosphérique. 14- Procédé de fabrication d'un matériau polymère thermoplastique additivé selon l'une des revendications 11 à 13, caractérisé en ce qu'il comprend une étape d'additivation d'au moins un matériau polymère thermoplastique avec un condensat de désodorisation d'huile végétale.